(57)【要約】      （修正有）【課題】各種光学活性な物質の分割剤や金属触媒支持体またはクロマトグラフ充填剤などとして有用な光学活性なリン含有アルケン重合体及びその製造方法の提供。【解決手段】一般式（Ｉ）2008115278.tif 000013（式中、リン原子上の絶対立体配置はR又はSのいずれかであり、nは１又はゼロを示す。Ｒ１とＲ２はそれぞれ異なるアルキル基、アリール基、アラルキル基、アルコキシ基、アリールオキシ基又はアラルキルオキシ基である）。で表わされる構成単位を含有する光学活性なリン含有アルケン重合体。【選択図】なし【特許請求の範囲】
【請求項１】
一般式（Ｉ）
【化１】
2008115278.tif 000009
（式中、リン原子上の絶対立体配置はR又はSのいずれかであり、nは１又はゼロを示す。Ｒ１とＲ２はそれぞれ異なるアルキル基、アリール基、アラルキル基、アルコキシ基、アリールオキシ基又はアラルキルオキシ基である）。
で表わされる構成単位からなる、光学活性リン含有アルケン重合体。
【請求項２】
一般式（II）
【化２】
2008115278.tif 000010
（式中、リン原子上の絶対立体配置はR又はSのいずれかであり、nは１又はゼロを示す。aとbは、各構成単位の繰り返し数であり、ゼロ以外の任意の数字を表す。Ｒ１とＲ２はそれぞれ異なるアルキル基、アリール基、アラルキル基、アルコキシ基、アリールオキシ基又はアラルキルオキシ基であり、Ｒ３は水素原子又は同一若しくは異なる直鎖状炭化水素基を、Ｒ４は水素又は置換されていてもよい炭化水素基を示す）。
で表わされる構成単位からなる、光学活性リン含有アルケン重合体。
【請求項３】
一般式（III）
【化３】
2008115278.tif 000011
（式中、リン原子上の絶対立体配置は、R又はSのいずれかであり、n、Ｒ１とＲ２は前記と同じ）
で表される光学活性リン含有ビニル化合物を重合させることを特徴とする請求項１に記載光学活性リン含有アルケン重合体の製造方法。
【請求項４】
前記一般式（III）で表される光学活性リン含有ビニル化合物と下記一般式（IV）
【化４】
2008115278.tif 000012
（Ｒ３は水素原子又は同一若しくは異なる直鎖状炭化水素基を、Ｒ４は水素又は置換されていてもよい炭化水素基を示す）
で表されるアルケン類を共重合させることを特徴とする請求項２に記載の光学活性リン含有アルケン重合体の製造方法。
【発明の詳細な説明】
【技術分野】
【０００１】
本発明は、新規な光学活性なリン含有アルケン重合体及びその製造方法に関するものである。
【背景技術】
【０００２】
化学構造中にリンを含む重合体としては、これまでにオレフィン性不飽和第三級ホスフィンオキシドを単独又は他のエチレン性不飽和化合物と重合させて得られる重合体（特許文献１参照）、ジアミノ置換リン又はそのオキシドで置換された共役ジエン系モノマー又はこれとアニオン共重合可能なモノマーとをアニオン重合触媒の存在下で重合させて得られるリン含有ポリマー（特許文献２参照）、ホスホン酸エステルから誘導される有機基をもつブタジエン化合物の重合体を含むリソグラフィー用反射防止膜形成組成物（特許文献３参照）などが知られている。
【０００３】
しかしながら、光学活性なリン高分子は、リン置換基の強い配位能力による、各種光学活性な物質の分割剤や金属触媒支持体またはクロマトグラフ充填剤など、工業的に様々な用途を考えられるものであるが、これまで知られていなかった。
【０００４】
【特許文献１】特公昭３８−１５４９１号公報（特許請求の範囲その他）
【特許文献２】特開平３−９５２１０号公報（特許請求の範囲その他）
【特許文献３】特開２００４−２０５９００号公報（特許請求の範囲その他）
【発明の開示】
【発明が解決しようとする課題】
【０００５】
本発明は、各種光学活性な物質の分割剤や金属触媒支持体またはクロマトグラフ充填剤などとして有用な光学活性なリン含有アルケン重合体及びその製造方法を提供することを目的とする。
【課題を解決するための手段】
【０００６】
本発明者らは、これまで得られなかった光学活性なリン高分子を製造するために鋭意研究を重ねた結果、光学活性ビニルリン類単独又は他のアルケン類とを共重合させると、高分子量光学活性なリン重合体が生成することを見出し、この知見に基づいて本発明をなすに至った。
【０００７】
すなわち、この出願によれば、以下の発明が提供される。
［１］  一般式（Ｉ）
【化１】
2008115278.tif 000002
（式中、リン原子上の絶対立体配置はR又はSのいずれかであり、nは１又はゼロを示す。Ｒ１とＲ２はそれぞれ異なるアルキル基、アリール基、アラルキル基、アルコキシ基、アリールオキシ基又はアラルキルオキシ基である）。
で表わされる構成単位からなる、光学活性リン含有アルケン重合体。
［２］  一般式（II）
【化２】
2008115278.tif 000003
（式中、リン原子上の絶対立体配置はR又はSのいずれかであり、nは１又はゼロを示す。aとbは、各構成単位の繰り返し数であり、ゼロ以外の任意の数字を表す。Ｒ１とＲ２はそれぞれ異なるアルキル基、アリール基、アラルキル基、アルコキシ基、アリールオキシ基又はアラルキルオキシ基であり、Ｒ３は水素原子又は同一若しくは異なる直鎖状炭化水素基を、Ｒ４は水素又は置換されていてもよい炭化水素基を示す）。
で表わされる構成単位からなる、光学活性リン含有アルケン重合体。
［３］一般式（III）
【化３】
2008115278.tif 000004
（式中、リン原子上の絶対立体配置は、R又はSのいずれかであり、n、Ｒ１とＲ２は前記と同じ）
で表される光学活性リン含有ビニル化合物を重合させることを特徴とする請求項１に記載光学活性リン含有アルケン重合体の製造方法。
［４］  前記一般式（III）で表される光学活性リン含有ビニル化合物と下記一般式（IV）
【化４】
2008115278.tif 000005
（Ｒ３とＲ４は前記と同じ）
で表されるアルケン類を共重合させることを特徴とする請求項２に記載の光学活性リン含有アルケン重合体の製造方法。
【発明の効果】
【０００８】
本発明に係る新規な光学活性リン含有アルケン重合体は、各種光学活性な物質の分割剤や金属触媒支持体またはクロマトグラフ充填剤などとして有用である。
【発明を実施するための最良の形態】
【０００９】
本発明に係る重合体は二種類あり、その一つは、リン原子上の絶対立体配置がR又はSのいずれかである、下記一般式（I）で表される繰り返し単位を有するものである。
【化１】
2008115278.tif 000006
一般式（I）において、Ｒ１及びＲ２は、アルキル基好ましくは炭素数１〜４の低級アルキル基、例えばメチル基、エチル基、ｎ‐プロピル基、イソプロピル基、ｎ‐ブチル基、イソブチル基などであるか、アリール基好ましくはフェニル基、トリル基、キシリル基などであるか、又はアラルキル基好ましくはベンジル基、フェネチル基など、及びこれらのアルキル基、アリール基又はアラルキル基をもつアルコキシ基、アリールオキシ基又はアラルキルオキシ基である。ｎは１又はゼロである。
【００１０】
本発明に係る重合体のもう一つは、リン原子上の絶対立体配置がR又はSのいずれかである、下記一般式（II）で表される繰り返し単位を有するものである。
【化２】
2008115278.tif 000007
一般式（II）において、nは１又はゼロを示す。aとbは、各構成単位の繰り返し数であり、ゼロ以外の任意の数字を表し、好ましくはaは0.1〜20の数字であり、bは80〜99の数字である。Ｒ１とＲ２は前記と同じ。Ｒ３は水素原子又は同一若しくは異なる直鎖状炭化水素基、好ましくは炭素数１〜４のアルキル基例えばメチル基、エチル基、ｎ‐プロピル基、ｎ‐ブチル基である。Ｒ４は水素又は置換されていてもよい炭化水素基を示す。置換されてよい炭化水素基としては、フェニル基、シアノ基、カルボニル置換基、カルボキシル置換基等が挙げられる。
本発明に係る前記一般式（I）及び（II）で示される高分子化合物の分子量に特に制限はないが、通常、1000〜1000000である。
【００１１】
本発明の前記一般式（I）で示されるリン含有アルケン重合体は、たとえば、一般式
（III）
【化３】
2008115278.tif 000008
（式中、リン原子上の絶対立体配置は、R又はSのいずれかであり、n、Ｒ１とＲ２は前記と同じ）
で表わされるリン含有アルケン化合物を重合することによって製造することができる。
また、本発明の前記一般式（II）で示されるリン含有アルケン重合体は、前記一般式（III）で表わされるリン含有アルケン化合物と、前記一般式（IV）で示されるアルケン類を共重合することによって製造することができる。
【００１２】
上記の一般式（II）で表わされるリン含有アルケン化合物の例としては、（Rp）―メントキシビニルフェニルホスフィナート、（Sp）―メントキシビニルフェニルホスフィナート、（Rp）―tert-ブチルビニルフェニルホスフィンオキシド、（Sp）―tert-ブチルビニルフェニルホスフィンオキシド、（Rp）―ノルマルブチルビニルフェニルホスフィンオキシド、（Sp）―ノルマルブチルビニルフェニルホスフィンオキシド、（Rp）―メチルフェニルビニルホスフィンオキシド、（Sp）―メチルフェニルビニルホスフィンオキシド、（Rp）―tert-ブチルビニルフェニルホスフィン、（Sp）―tert-ブチルビニルフェニルホスフィンオを挙げることができる。
また、一般式（IV）で示されるアルケン類の例として、スチレン、アクリロニトリル、メチルアクリレート、メチールメタアクリレート、アクリル酸、メタアクリル酸などを挙げることができる。
【００１３】
上記の一般式（III）で表わされるリン含有アルケン化合物又はこれらの混合物、またはこれらと一般式（IV）で表されるアルケン類との重合反応は、単に加熱のみによっても進行するが、効率よく重合させるには、ラジカル重合開始剤やアニオン開始剤の存在下で反応させることが必要である。
また、一般式（III）で表わされるリン含有アルケン化合物又はこれらの混合物、上記一般式（IV）で表されるアルケン類との重合反応においては、リン含有アルケン化合物とアルケン類との使用割合は、任意でよいが、好ましくは１〜１０００である。
【００１４】
ラジカル重合開始剤としては、過酸化物触媒例えば過硫酸カリウム、過硫酸ナトリウム、過酢酸、過酸化ベンゾイル、クメンヒドロペルオキシドやアゾ系触媒例えばアゾビスイソブチロニトリルなどが好ましい。これらの重合開始剤は、単量体のリン含有アルカジエン化合物に基づき０．１〜５０モル％、好ましくは１〜５モル％の範囲で用いられる。
【００１５】
アニオン開始剤としては、グリニャール化合物や有機リチウム化合物等が好ましい。グリニヤール試薬としては、例えば、メチルマグネシウムハライド、ｎ‐ブチルマグネシウムハライド、ｔ‐ブチルマグネシウムハライド、ビニルマグネシウムハライド、アリルマグネシウムハライド、ベンジルマグネシウムハライド、フェニルマグネシウムハライドなどが挙げられる。ここでハライドとはクロリド、ブロミド及びヨージドを意味する。
また、有機リチウム化合物としては、例えばメチルリチウム、ｎ‐ブチルリチウム、ｔ‐ブチルリチウム、フェニルリチウムなどがある。
これらの重合開始剤は、単量体のモノマーに基づき０．１〜５０モル％、好ましくは１〜５モル％の範囲で用いられる。
【００１６】
この重合反応は、必ずしも必要ではないが、溶媒中で行うのが有利である。この溶媒としては、ベンゼン、トルエン、キシレンのような芳香族炭化水素系溶媒や、テトラヒドロフラン、テトラヒドロピラン、ジオキサンのような環状エーテル系溶媒が好ましい。
【００１７】
重合反応は、通常０℃ないし２００℃、好ましくは室温ないし１００℃の温度で行われる。
また、この重合反応は、大気中で行われるが、所望に応じ不活性雰囲気例えば窒素雰囲気中で行うこともできる。
重合は、通常３０分ないし２４時間で終了する。終了後、反応混合物から溶媒を留去し、水、希酸水溶液で洗浄したのち、真空乾燥すれば、所望の高分子量の光学活性高分子を９５％以上の収率で得られる。
【実施例】
【００１８】
次に実施例により本発明を実施するための最良の形態を説明するが、本発明はこれにより何ら限定されるものではない。
【００１９】
実施例１
テトラヒドロフラン（ＴＨＦ）３．３ｍｌに（Rp）−（−）メンチルフェニルビニルホスフィナート１グラムと触媒として３ｍｏｌ％のPhMgBrを加え、室温で２０時間かきまぜながら重合反応させた。反応終了後、溶媒を留去し、残渣を先ず０．１Ｍ−塩酸２ｍｌで、次に純水２ｍｌずつで３回洗浄したのち、真空乾燥することにより、質量平均分子量（Ｍｗ）２０，６６５、分子量分布（Ｍｗ／Ｍｎ）１．２７の光学活性リン含有アルケン重合体を９７％の収率で得た。
このものの旋光度は、[α]３．９３７（測定条件：２４度、５８９nmナトリウムランプ、濃度ｃ=0.508クロロホルム溶媒）。
【００２０】
実施例２
トルエン０．３ｍｌに（Rp）−（−）メンチルフェニルビニルホスフィナート０．３ミリモルと触媒としてAIBNを５モル％を加え、１１０度で２０時間かきまぜながら重合反応させた。反応終了後、溶媒を留去し、残渣を先ず０．１Ｍ−塩酸２ｍｌで、次に純水２ｍｌずつで３回洗浄したのち、真空乾燥することにより、質量平均分子量（Ｍｗ）２０，４７０、分子量分布（Ｍｗ／Ｍｎ）１．２４の光学活性リン高分子を９５％の収率で得た。
【００２１】
実施例３
スチレンと（Rp）−（−）メンチルフェニルビニルホスフィナートの混合物（スチレン/リン化合物＝10/１）のＴＨＦ溶液（スチレンに対して４Ｍ）にスチレン基準で５モル％のＡＩＢＮを加え、70度46時間加熱したところ、共重合高分子が４３％の収率で得られた。a/b = 1/23、Mw = 32352, Mw/Mn = 1.５０.
【００２２】
実施例４
スチレンの代わりに、酢酸ビニルを用い、実施例３の条件で反応を行ったところ、共重合高分子が100％の収率で得られた。a/b = 1/10、Mw = 17021, Mw/Mn = 1.３５。
【００２３】
実施例５
スチレンの代わりに、メチルアクリレートを用い、実施例３の条件で反応を行ったところ、共重合高分子が９２％の収率で得られた。a/b = 1/10、Mw = 57018, Mw/Mn = 2.92。
【００２４】
実施例６
スチレンの代わりに、アクリロニトリルを用い、実施例３の条件で反応を行ったところ、共重合高分子が９０％の収率で得られた。a/b = 1/10、Mw = 27711, Mw/Mn = 1.82。
【００２５】
実施例７
スチレンの代わりに、メタメチルアクリレートを用いを用い、実施例３の条件で反応を行ったところ、共重合高分子が66％の収率で得られた。a/b = 1/15、Mw = 86571, Mw/Mn = 1.36。
【産業上の利用可能性】
【００２６】
本発明の光学活性なリン含有アルケン重合体は、光学活性化合物の分割や光学活性化合物の分析のためのクロマトグラフィー及び不斉触媒担持体として有用である。